(57)【要約】【課題】可視光下または紫外光で相互に認識できる窒化ケイ素セラミックス転動体を提供する。【解決手段】セラミックスの成形体からなり、転がり軸受の円環状の軌道上に配置される、玉、円筒ころ、針状ころ、球面ころ、または円錐ころセラミックス転動体であって、セラミックスの成形体は、鏡面研磨表面を有し、焼結体Ａの相と、この焼結体Ａの相に対して可視光または紫外光照射下において相の模様が識別可能に配置された焼結体Ｂの相とを鏡面研磨表面に有する。【選択図】図１
2017172735.tif 000002
【特許請求の範囲】
【請求項１】
セラミックスの成形体からなり、転がり軸受の円環状の軌道上に配置されるセラミックス転動体であって、
前記成形体は、鏡面研磨表面を有し、焼結体Ａの相と、この焼結体Ａの相に対して可視光または紫外光照射下において相の模様が識別可能に配置された焼結体Ｂの相とを前記鏡面研磨表面に有することを特徴とするセラミックス転動体。
【請求項２】
前記セラミックス転動体は、前記焼結体Ａおよび前記焼結体Ｂの複合体からなる、玉、円筒ころ、針状ころ、球面ころ、または円錐ころであることを特徴とする請求項１記載のセラミックス転動体。
【請求項３】
前記焼結体Ａは窒化ケイ素セラミックスであり、
前記焼結体Ｂは、可視光下において相の模様が識別可能となる焼結体Ｂ１、または、紫外光下において相の模様が識別可能となる焼結体Ｂ２であり、
前記焼結体Ｂ１は遷移金属元素の化合物を含み、残部を少なくとも６５質量％超の窒化ケイ素とするセラミックスであり、
前記焼結体Ｂ２はランタノイド元素の化合物を含み、残部を少なくとも６５質量％超の窒化ケイ素とするセラミックスであり、
前記遷移金属元素の化合物が酸化物、窒化物、酸窒化物、または炭化物であり、ランタノイド元素の化合物が酸化物または窒化物であることを特徴とする請求項１または請求項２記載のセラミックス転動体。
【請求項４】
内外輪と、これら内外輪円環状の軌道上に配置されるセラミックス転動体とを備えてなる転がり軸受であって、
前記セラミックス転動体は請求項１、請求項２、または請求項３記載のセラミックス転動体であることを特徴とする転がり軸受。
【請求項５】
請求項１、請求項２、または請求項３記載のセラミックス転動体の製造方法であって、
前記焼結体Ａおよび焼結体Ｂの原料粉末をそれぞれプレス成形して成形体とする工程と、
前記焼結体Ａの成形体および前記焼結体Ｂの成形体を所定の表面模様となるように組み合わせて複合体とする工程と、
等方圧加圧法を用いて前記複合体を一体化することを特徴とするセラミックス転動体の製造方法。
【発明の詳細な説明】
【技術分野】
【０００１】
本発明は、セラミックス転動体に関し、特に運動状態が観測可能な窒化ケイ素セラミックス製の転動体に関する。
【背景技術】
【０００２】
従来、軸受転動体の変移量や回転角度などの挙動観測方法として、球、ころ等などの転動体を磁化して計測する方法が用いられている。例えば、軸受に関する実験報告では、転動体を磁化して、転動体の自転による誘起電圧発生の原理を利用し、その自転角度を非接触で計測している（非特許文献１）。
【０００３】
一方で、軽量化や絶縁用途を目的として、近年セラミックス転動体が普及し始めているが、このセラミックスは非磁性体であり、誘起電圧発生の原理を利用する方法での計測が不可能である。
その中でいくつかの解決策が提示されてきた。例えば、蒸着により磁性体薄膜をセラミックス転動体表面に形成し、誘起電圧発生の原理により観測する方法が知られている（特許文献１、特許文献２）。
【０００４】
また、転がり軸受の内輪を嵌合させた回転軸の端面、および転がり軸受の転動体の、軸受外部から軸方向に見て観察できる面にマークを施し、回転軸を回転させた状態で、ビデオカメラにより回転軸の端面のマークおよび転動体のマークを撮影し、この撮影した画像から得られるマークの軌跡より、回転軸の回転速度、転動体の公転速度および自転速度を算出する方法が知られている（特許文献３）。
【先行技術文献】
【特許文献】
【０００５】
【特許文献１】特開２０００−３５６５３１号公報
【特許文献２】特許３７１２５３５号公報
【特許文献３】特許５７３９２３２号公報
【非特許文献】
【０００６】
【非特許文献１】平野等、「玉軸受の玉の運動について」潤滑、１９６０、第五巻、Ｎｏ．３、１７５−１８０頁
【発明の概要】
【発明が解決しようとする課題】
【０００７】
しかしながら、非特許文献１の方法では転動体が磁性を有する場合に限定されるという問題がある。
特許文献２の方法では、蒸着膜を成膜する成膜工程において転動体表面のいずれか一部分は接地面となり、成膜不可の部位がある。また転動体は球面ないしは曲面を有しているため、均一成膜が困難である。これらから、真円度や表面粗さといった転動体に必要な仕様を満たさないため、測定方法が実使用環境とは大きく異なっているという問題がある。
特許文献３の方法では、マークを施す位置が転動体の外周縁に設けると、測定時にマークが保持器と摺接して不測に消えるおそれがあるため、マークを施す位置に制約を受けるという問題がある。
【０００８】
本発明はこのような問題に対処するためになされたものであり、セラミックス研磨面を特定の組成を有する２種類以上のセラミックスを組み合わせとすることで、可視光下または紫外光で相互に認識できる窒化ケイ素セラミックス転動体の提供を目的とする。
【課題を解決するための手段】
【０００９】
本発明のセラミックス転動体は、セラミックスの成形体からなり、転がり軸受の円環状の軌道上に配置されるセラミックス転動体であって、
上記セラミックスの成形体は、鏡面研磨表面を有し、焼結体Ａの相と、この焼結体Ａの相に対して可視光または紫外光照射下において相の模様が識別可能に配置された焼結体Ｂの相とを鏡面研磨表面に有することを特徴とする。
特に、上記セラミックス転動体は、焼結体Ａおよび焼結体Ｂの複合体からなる、玉、円筒ころ、針状ころ、球面ころ、または円錐ころであることを特徴とする。
【００１０】
上記セラミックスの成形体を構成する焼結体Ａは窒化ケイ素セラミックスであり、
同焼結体Ｂは、可視光下において相の模様が識別可能となる焼結体Ｂ１、または、紫外光下において相の模様が識別可能となる焼結体Ｂ２であり、
上記焼結体Ｂ１は遷移金属元素の化合物を含み、残部を少なくとも６５質量％超の窒化ケイ素とするセラミックスであり、
上記焼結体Ｂ２はランタノイド元素の化合物を含み、残部を少なくとも６５質量％超の窒化ケイ素とするセラミックスであり、
上記遷移金属元素の化合物が酸化物、窒化物、酸窒化物、または炭化物であり、ランタノイド元素の化合物が酸化物または窒化物であることを特徴とする。
【００１１】
本発明の転がり軸受は、内外輪と、これら内外輪円環状の軌道上に配置される本発明のセラミックス転動体とを備える転がり軸受であることを特徴とする。
【００１２】
本発明のセラミックス転動体の製造方法は、上記焼結体Ａおよび焼結体Ｂの原料粉末をそれぞれ成形体とする工程と、上記焼結体Ａの成形体および上記焼結体Ｂの成形体を所定の表面模様となるように組み合わせる工程と、等方圧加圧法を用いて一体化することを特徴とする。
【発明の効果】
【００１３】
本発明のセラミックス転動体は、焼結体Ａの相と識別可能に配置された焼結体Ｂの相とを鏡面研磨表面に有するので、転動体表面にマークを施したり、磁性膜を形成する必要がなくなることから、このセラミックス転動体を用いた転がり軸受は、実使用環境を模擬した試験での回転挙動の観測ができる。
セラミックス転動体を構成する焼結体Ａおよび焼結体Ｂが窒化ケイ素を主成分とするセラミックスであるので、両者を組み合わせて得られる焼結体は窒化ケイ素セラミックスと略同等の機械的特性を有する。その結果、本発明の転動体は、実使用環境を模擬した試験での回転挙動の観測ができると共に、機械的強度および表面硬度に優れ、表面にキズがついたり、割れたり、凹んだりしない。また、耐候性、耐食性、耐熱性、絶縁性、非磁性などに優れる。
【００１４】
本発明のセラミックス転動体の製造方法は、焼結体Ａの成形体および焼結体Ｂの成形体を所定の表面模様となるように組み合わせる工程と、等方圧加圧法を用いて一体化するので、簡易な方法で窒化ケイ素セラミックス単体と略同等の機械的特性が得られる。
【図面の簡単な説明】
【００１５】
【図１】セラミックス製玉の平面図である。
【発明を実施するための形態】
【００１６】
本発明のセラミックス転動体の一例を図１に示す。図１（ａ）〜（ｅ）は玉の平面図である。
図１（ａ）に示すように、玉１は、１ａで表される焼結体Ａと、１ｂで表される焼結体Ｂとの複合体である。焼結体Ｂは母材となる焼結体Ａの表面に円形の表面模様を形成する。この円形の表面模様は真円であっても楕円であってもよく、円の直径は焼結体Ａの直径未満であればよい。またこれら円形の表面模様は平面図および裏面図に形成されていてもよい。
【００１７】
図１（ｂ）に示すように、玉２は、２ａで表される焼結体Ａと、２ｂで表される焼結体Ｂとの複合体である。焼結体Ｂは母材となる焼結体Ａの表面に方形の表面模様を形成する。この方形の表面模様は正方形であっても長方形であってもよく、対角線の長さが焼結体Ａの直径未満であればよい。またこれら方形の表面模様は平面図および裏面図に形成されていてもよい。なお、焼結体Ｂは、正方形または長方形以外に多角形とすることができる。
【００１８】
図１（ｃ）に示すように、玉３は、３ａ〜３ａ'''で表される焼結体Ａと、３ｂで表される焼結体Ｂとの複合体である。焼結体Ｂは焼結体Ａの表面に、平面視十字形状の表面模様を形成する。３ａ〜３ａ'''で表される焼結体Ａは全て同一材質であっても異なった材質であってもよい。また十字形状の表面模様は平面図および裏面図に形成されている。
【００１９】
図１（ｄ）に示すように、玉４は、４ａおよび４ａ'で表される焼結体Ａと、４ｂで表される焼結体Ｂとの複合体である。焼結体Ｂは焼結体Ａの表面に、帯状の表面模様を形成する。４ａおよび４ａ'で表される焼結体Ａは全て同一材質であっても異なった材質であってもよい。また帯状の表面模様は平面図および裏面図に形成されている。
【００２０】
図１（ｅ）に示すように、玉５は、５ａで表される半球体の焼結体Ａと、５ｂで表される半球体の焼結体Ｂとの複合体である。焼結体Ａと焼結体Ｂとの半球体同士を結合させて球体にしている。
【００２１】
玉１〜５において、玉の表面を鏡面研磨表面としたときに、焼結体Ａの表面相と焼結体Ｂの表面相とは、可視光（波長が４００〜８００ｎｍ）下において相互に模様が識別可能となっている。すなわち、自然光または白色蛍光灯下にて目視で識別される模様となっている。また、焼結体Ａおよび焼結体Ｂの材質を特定の材料に変更することにより、自然光または白色蛍光灯下にて目視で識別はできないが、紫外光（波長が４００ｎｍ未満）照射下において相の模様が識別できる組み合わせとすることができる。相の模様を識別できることにより、玉の回転挙動の観測が容易にできる。
【００２２】
図１は転動体が玉の場合について説明したが、円筒ころ、針状ころ、球面ころ、または円錐ころであるころ転動体においても焼結体Ａと焼結体Ｂとの複合体とすることができ、転動体の表面を鏡面研磨表面したときに、相の模様を識別できる転動体とすることができる。
【００２３】
焼結体Ａおよび焼結体Ｂは、可視光または紫外光照射下において相の模様が識別できる組み合わせであればよい。例えば焼結体Ａまたは焼結体Ｂのセラミック粉末にセラミック顔料を配合して作製した焼結体を用いることができる。セラミック粉末としては、窒化ケイ素を主成分とするセラミック、アルミナを主成分とするセラミック、ジルコニアを主成分とするセラミック、炭化ケイ素を主成分とするセラミック等が挙げられる。
【００２４】
転動体としての機能をより発揮するためには、焼結体Ａおよび焼結体Ｂは、略同一組成のセラミック粉末の焼結体であることが好ましい。そのような焼結体として、窒化ケイ素を主成分とするセラミックスが挙げられる。
【００２５】
焼結体Ａは窒化ケイ素セラミックスであることが好ましい。窒化ケイ素は、Ｓｉ3Ｎ4で表されるケイ素の窒化物である。窒化ケイ素は共有結合性の強い物質であり、粉末系の表面エネルギーの総和から粒界形成に伴う粒界エネルギーの総和を差し引いて表現される焼結の駆動力は小さく、また構成元素の拡散係数も小さい。このため、窒化ケイ素単独では焼結体を得ることが困難であり、結晶粒界ガラス相の形成を促進する焼結助材を添加することが好ましい。焼結助材としては、Ａｌ2Ｏ3、Ｙ2Ｏ3、ＭｇＯなどが挙げられる。本発明においては、Ａｌ2Ｏ3およびＹ2Ｏ3を併用することが好ましい。
【００２６】
焼結助材の添加量は数質量％〜１０数質量％である。好ましくは２〜１０質量％である。２質量％未満では焼結が困難であり、１０質量％を超えると結晶粒界ガラス相が成長し機械的特性が低下する。なお、Ｙ2Ｏ3は遷移金属元素の酸化物および焼結助材として重複するが、窒化ケイ素焼結体の焼結助材と遷移金属元素の酸化物とは目的および用途において区別されて配合される。
【００２７】
焼結体Ｂ１は、遷移金属元素の化合物を含み、残部を少なくとも６５質量％超の窒化ケイ素とするセラミックスである。焼結助材を含まない窒化ケイ素単体が６５質量％以下であると、転動体とするときに割れやカケが発生するため成形加工性に劣る。
【００２８】
遷移金属元素の化合物は着色用添加物としての役割を果たす。遷移金属元素の化合物を配合することで、窒化ケイ素セラミックスである焼結体Ａに対して、表面の色相、彩度、明度で表される色合いの異なる窒化ケイ素を主成分とするセラミックス焼結体Ｂ１が得られる。
【００２９】
ここで遷移金属元素とは中性原子または普通のイオンのｄ亜殻の電子が不完全にしか満たされていない元素をいい、具体的には２１番元素のスカンジウム（Ｓｃ）から２９番元素の銅（Ｃｕ）、３９番元素のイットリウム（Ｙ）から４７番元素の銀（Ａｇ）、５７番元素のランタン（Ｌａ）、７２番元素のハフニウム（Ｈｆ）から７９番元素の金（Ａｕ）をいう。
【００３０】
遷移金属元素の化合物としては、酸化物、窒化物、酸窒化物、または炭化物である。
上記金属元素と酸素とからなる化合物が酸化物であり、窒素とからなる化合物が窒化物であり、酸素と窒素とからなる化合物が酸窒化物であり、炭素とからなる化合物が炭化物である。
遷移金属元素の化合物の例としては、窒化ジルコニウム、窒化チタン、酸化コバルト、酸化クロム、酸化マンガン、炭化ジルコニウム、炭化ハフニウム、炭化タングステン、窒化ニオブ、窒化バナジウム、窒化ハフニウム、窒化アルミニウム、窒化クロム、酸化ランタン、酸化モリブデン等が挙げられる。
【００３１】
遷移金属元素の化合物の配合割合は、窒化ケイ素セラミックス全体に対して、５質量％以上２５質量％未満、好ましくは５〜２０質量％である。５質量％未満の場合十分な着色効果が表れない。また２５質量％以上の場合、焼結性が低下して、切断・研磨等の後加工に必要な強度を発現しない。焼結体Ｂ１の残部は焼結助材を含む窒化ケイ素である。
【００３２】
焼結体Ｂ２は、ランタノイド元素の化合物を含み、残部を少なくとも６５質量％超の窒化ケイ素とするセラミックスである。窒化ケイ素が６５質量％以下であると、転動体とするときに割れやカケが発生するため成形加工性に劣る。
【００３３】
焼結体Ｂ２は、ランタノイド元素の化合物を含む焼結体である。ランタノイド元素の化合物は発光用添加物であり、焼結体Ｂ２が紫外光下において蛍光反応を発現できる。ここで、ランタノイド元素とは、５７番元素のランタン（Ｌａ）から７１番元素のルテチウム（Ｌｕ）までの元素をいう。化合物とは、酸化物または窒化物である。
ランタノイド元素の化合物例としては、酸化ユーロピウム、酸化プラセオジム、酸化ネオジウム、酸化エルビウム、酸化イッテルビウム、酸化ディスプロジウム、酸化ホルミウム、酸化セリウム等が挙げられる。
【００３４】
ランタノイド元素の化合物の配合割合は、窒化ケイ素セラミックス全体に対して、１質量％以上２５質量％未満、好ましくは１〜２０質量％である。ランタノイド元素の化合物が１質量％未満では紫外光照射下において十分な蛍光反応が表れない。２５質量％以上の場合、蛍光反応の効果が飽和し、また価格の高い原料を多量に用いることになり製造コストがかかることにより工業的利用が困難になる。また２５質量％以上の場合、焼結性が低下して、切断・研磨等の後加工に必要な強度を発現しない。焼結体Ｂ２の残部は焼結助材を含む窒化ケイ素であることが好ましい。
【００３５】
なお、焼結体Ａおよび焼結体Ｂ２に、上述した遷移金属元素の化合物を配合することができる。これら遷移金属元素の化合物を配合することにより、窒化ケイ素セラミックスの表面の色相、彩度、明度で表される色合いが焼結体Ａおよび焼結体Ｂ２で同じになり、焼結体Ｂ２が配置されていることを可視光下目視で認識できなくなるが、紫外光下において焼結体Ｂ２の配置を視認できる。
【００３６】
焼結体Ａ、焼結体Ｂ１および焼結体Ｂ２は、それぞれの配合原料となる粉末に成形用バインダーを加えて、例えばボールミルなどにより十分に混合し、スプレードライヤーなどを用いて、好ましくは５０〜８０μｍに造粒して成形原料とする。この成形原料を組み合わせてプレス成形したものに冷間または熱間等方圧加圧処理を施し、その後研磨加工して、例えば、ＪＩＳ Ｂ １５０１に規定される、３/８”（９．５２５ｍｍ）の玉が得られる。
【００３７】
プレス成形により成形体とする方法、またはプレス成形体を組み合わせて表面模様とする方法としては以下の方法が挙げられる。
（ｉ）焼結体Ａを構成する粉末（以下、Ａ粉末という）のみ、もしくはこのＡ粉末上に焼結体Ｂ１を構成する粉末（以下、Ｂ１粉末という）または焼結体Ｂ２を構成する粉末（以下、Ｂ２粉末という）を所定の形状に配置してプレス成形する方法；
（ｉｉ）Ａ粉末と、Ｂ１粉末またはＢ２粉末とをそれぞれ別の手法で成形し、それらを嵌合してプレス成形する方法；
（ｉｉｉ）Ａ粉末をプレス成形により球状に成形し、当該成形体を工具で削ることで形成された所望の形状の凹みにＢ１粉末またはＢ２粉末を投入してプレス成形する方法；
（ｉｖ）Ａ粉末をプレス成形により球状に成形し、Ｂ１粉末またはＢ２粉末をエタノール中に分散させ、スラリー状にしたものをインクジェットによって、当該球成形体表面上に描画する方法。
【００３８】
上記の方法で得られた複合成形体を６００℃で熱処理してバインダーを除去してから、約０．８ＭＰａ窒素雰囲気中、１７００〜１８００℃で４〜８ｈの常圧焼結を施し、常圧焼結後に約２００ＭＰａ窒素雰囲気中、１７００〜１８００℃で１〜３ｈの熱間等方加圧処理を施し、球研磨機等を用いて鏡面研磨することで、玉が得られる。
【００３９】
本発明のセラミックス転動体を用いた転がり軸受は、実使用環境を模擬した試験での回転挙動の観測が容易にできる。回転挙動の観測は、例えば、上述した特許文献３（特許５７３９２３２号公報）に記載の方法を用いることができる。
【実施例】
【００４０】
Ａ粉末およびＢ粉末の調製
表１に示す原料粉配合物をボールミルで混合し、スプレードライヤーにて５０〜８０μｍの粒子径に造粒した。
なお、窒化ケイ素はデンカ社製ＳＮ９−ＦＷＳを用いた。焼結助材としてのアルミナは住友化学社製ＡＫＰ−３０を、イットリアはＨ.Ｃ.Ｓｔａｒｋ社製ＧｒａｄｅＣをそれぞれ用いた。また、着色用添加物は共立マテリアル株式会社製の窒化チタンをＢ１粉末として、蛍光用添加物は株式会社フジミインコーポレーテッド製の酸化セリウムをＢ２粉末としてそれぞれ用いた。なお、表１に示す原料成分の配合割合は質量％である。また、バインダー、溶媒等の焼結により除去される成分は省略してある。
【００４１】
【表１】
2017172735.tif 000003
【００４２】
実施例１
表１に示すＡ粉末を用いて、中心を通る円筒空間（円筒の直径３ｍｍ）を有する球体を作製し、この円筒空間にＢ１−１粉末を充填して全体をプレス成形した。成形の方法は上述した（ｉ）の方法である。プレス成形圧の条件は２００ｋｇｆ／ｃｍ２である。その後、６００℃で熱処理してバインダーを除去してから、０．８ＭＰａ窒素雰囲気中、１７００〜１８００℃で６ｈの常圧焼結を施し、常圧焼結後に２００ＭＰａ窒素雰囲気中、１７００℃で１ｈの熱間等方加圧処理を施し、球研磨機等で鏡面研磨して３/８”（９．５２５ｍｍ）の玉を得た。表２にＡ粉末とＢ粉末との組み合わせを成形方法と共に示す。
【００４３】
得られた窒化ケイ素セラミックス製の玉を以下の方法で評価した。結果を表２に示す。
［球加工性評価］
球研磨機によって加工した後の試験片に、割れやカケが発生しているかを拡大鏡（２０倍）で観察した。割れやカケの発生がなく加工が完了した場合を可とし、割れやカケが発生している場合を加工不可とした。
［回転挙動の観測性評価］
得られた窒化ケイ素セラミックス製の玉を６２０６軸受に組み込み、スピンドルを用いて１０００〜３０００ｒｐｍで回転させながら、可視光（一般的な蛍光灯）または紫外光（波長２５４〜３６５ｎｍ）を照射し、ハイスピードカメラで撮影を行なった。得られた動画について、動作解析ソフトウェアを用いて回転挙動の観測可否を判断した。動作解析ソフトウェアは特許文献３に記載のものを用いた。
【００４４】
実施例２
Ｂ１−１粉末の代わりに、Ｂ１−２粉末を用いる以外は、実施例１と同様にして３/８”（９．５２５ｍｍ）の玉を得た。表２にＡ粉末とＢ粉末との組み合わせを成形方法と共に示す。得られた玉を実施例１と同様にして評価した。結果を表２に示す。
【００４５】
実施例３
表１に示すＡ粉末を用いて、中心を通る円筒空間（円筒の直径３ｍｍ）を有する球体を作製し、Ｂ１−１粉末を用いて上記円筒空間に嵌合できる円柱体を作製した。Ａ粉末を用いた球体にＢ１−１粉末を用いた円柱体を嵌合させて成形体とした。この成形体を実施例１と同様にして３/８”（９．５２５ｍｍ）の玉を得た。表２にＡ粉末とＢ粉末との組み合わせを成形方法と共に示す。得られた玉を実施例１と同様にして評価した。結果を表２に示す。
【００４６】
実施例４
表１に示すＡ粉末をプレス成形により球状に成形した。この球体を削ることにより、球体の中心を通る円筒空間（円筒の直径３ｍｍ）を形成した。この円筒空間にＢ１−１粉末を投入してプレス成形した。この成形体を実施例１と同様にして３/８”（９．５２５ｍｍ）の玉を得た。表２にＡ粉末とＢ粉末との組み合わせを成形方法と共に示す。得られた玉を実施例１と同様にして評価した。結果を表２に示す。
【００４７】
実施例５
表１に示すＡ粉末をプレス成形により球状に成形した。また、表１に示すＢ１−１粉末をエタノール中に分散させてスラリー状に調製した。このスラリー液を用いて、インクジェット法により上記球状体の表面に帯状の模様（帯の幅の長さ３ｍｍ）を描き、エタノールが揮発した後にプレス成形した。この成形体を実施例１と同様にして３/８”（９．５２５ｍｍ）の玉を得た。表２にＡ粉末とＢ粉末との組み合わせを成形方法と共に示す。得られた玉を実施例１と同様にして評価した。結果を表２に示す。
【００４８】
実施例６
表１に示すＡ粉末を用いて、中心を通る円筒空間（円筒の直径３ｍｍ）を有する形状に作製し、この円筒空間にＢ２−１粉末を充填して全体をプレス成形した。プレス成形の条件は２００ｋｇｆ／ｃｍ２である。その後、６００℃で熱処理してバインダーを除去してから、０．８ＭＰａ窒素雰囲気中、１７００〜１８００℃で６ｈの常圧焼結を施し、常圧焼結後に２００ＭＰａ窒素雰囲気中、１７００℃で１ｈの熱間等方加圧処理を施し、球研磨機等で鏡面研磨して３/８”（９．５２５ｍｍ）の玉を得た。表２にＡ粉末とＢ粉末との組み合わせを成形方法と共に示す。得られた玉を実施例１と同様にして評価した。結果を表２に示す。
【００４９】
実施例７
Ｂ２−１粉末の代わりに、Ｂ２−２粉末を用いる以外は、実施例６と同様にして３/８”（９．５２５ｍｍ）の玉を得た。表２にＡ粉末とＢ粉末との組み合わせを成形方法と共に示す。得られた玉を実施例１と同様にして評価した。結果を表２に示す。
【００５０】
実施例８
表１に示すＡ粉末を用いて、中心を通る円筒空間（円筒の直径３ｍｍ）を有する球体を作製し、Ｂ２−１粉末を用いて上記円筒空間に嵌合できる円柱体を作製した。Ａ粉末を用いた球体にＢ２−１粉末を用いた円柱体を嵌合させて成形体とした。この成形体を実施例１と同様にして３/８”（９．５２５ｍｍ）の玉を得た。表２にＡ粉末とＢ粉末との組み合わせを成形方法と共に示す。得られた玉を実施例１と同様にして評価した。結果を表２に示す。
【００５１】
実施例９
表１に示すＡ粉末をプレス成形により球体に成形した。この球体を削ることにより、球体の中心を通る円筒空間（円筒の直径３ｍｍ）を形成した。この円筒空間にＢ２−１粉末を投入してプレス成形した。この成形体を実施例１と同様にして３/８”（９．５２５ｍｍ）の玉を得た。表２にＡ粉末とＢ粉末との組み合わせを成形方法と共に示す。得られた玉を実施例１と同様にして評価した。結果を表２に示す。
【００５２】
実施例１０
表１に示すＡ粉末をプレス成形により球体に成形した。また、表１に示すＢ２−１粉末をエタノール中に分散させてスラリー状に調製した。このスラリー液を用いて、インクジェット法により上記球状体の表面に帯状の模様（帯の幅の長さ３ｍｍ）を描き、エタノールが揮発した後にプレス成形した。この成形体を実施例１と同様にして３/８”（９．５２５ｍｍ）の玉を得た。表２にＡ粉末とＢ粉末との組み合わせを成形方法と共に示す。得られた玉を実施例１と同様にして評価した。結果を表２に示す。
【００５３】
比較例１
表１に示すＡ粉末を用いて実施例１と同一のプレス成形、常圧焼結等を施して３/８”（９．５２５ｍｍ）の玉を得た。得られた玉を実施例１と同様にして評価した。結果を表２に示す。
【００５４】
比較例２
比較例１で得られた玉の表面にスパッタリング法により磁性薄膜を形成した。得られた玉を実施例１と同様にして評価した。結果を表２に示す。
【００５５】
比較例３および比較例４
Ａ粉末およびＢ粉末を表２に示す組み合わせとして、実施例１と同様にして３/８”（９．５２５ｍｍ）の玉を製造した。得られた玉を実施例１と同様にして評価した。結果を表２に示す。
【００５６】
【表２】
2017172735.tif 000004
【００５７】
各実施例は、球研磨機によって加工した後の試験片に、割れやカケの発生が見られなかった。一方、Ｂ粉末の配合割合が多い、比較例３および比較例４は、割れやカケの発生が見られた。
【００５８】
Ａ粉末とＢ１粉末とを用いて作製した実施例１〜５の玉は、蛍光灯照射下で、いずれの成形方法においても回転挙動の観測が可能であったが、紫外光照射下では観測不可能であった。また、Ａ粉末とＢ２粉末とを用いて作製した実施例６〜１０の玉は、紫外光照射下で、いずれの成形方法においても回転挙動の観測が可能であったが、蛍光灯照射下では観測不可能であった。軸受運転時に用いる油やグリースなどの潤滑剤の色相が、蛍光灯照射下での観測を阻害する場合があり、その場合、紫外光照射下での観測が可能な実施例６〜１０の玉の使用が好ましくなる。一方、比較例１および比較例２では、回転挙動の観測ができなかった。
【産業上の利用可能性】
【００５９】
本発明のセラミックス転動体、およびこの転動体を用いた転がり軸受は、表面が平滑なセラミックスであり、可視光下または紫外光下で識別可能な模様を表面に有しているので、実使用環境を模擬した試験での回転挙動の観測が可能である。その結果、転がり軸受の開発、実使用環境下での評価等に応用できる。
【符号の説明】
【００６０】
１〜５  セラミックス製玉
１ａ、２ａ、３ａ、４ａ、５ａ  焼結体Ａ
１ｂ、２ｂ、３ｂ、４ｂ、５ｂ  焼結体Ｂ
【図１】
2017172735.tif 000005